(57)【要約】【課題】優れた光反射防止効果を有する光学フィルタ及び光量調整装置並びに光学装置を提供すること。【解決手段】透明基板と、前記透明基板上に設けられた多層膜と、前記多層膜上に設けられた微細構造体と、を備え、前記微細構造体は、その最表面からの入射光に対して前記多層膜及び前記微細構造体の界面での反射光の波長以下の微細凹凸構造を持つ微細構造面を有し、前記多層膜が有する複数の界面と、前記多層膜及び前記透明基板の界面との間において、前記微細構造体及び前記多層膜の界面からの入射光に対する１つの界面での反射光の位相と、他の界面での反射光の位相との関係が、光干渉によって互いに打ち消し合う逆位相の関係を有する光反射防止構造を備えたことを特徴とする。【選択図】図１
2017227774.tif 000002
【特許請求の範囲】
【請求項１】
透明基板と、
前記透明基板上に設けられた多層膜と、
前記多層膜上に設けられた微細構造体と、を備え、
前記微細構造体は、その最表面からの入射光に対して前記多層膜及び前記微細構造体の界面での反射光の波長以下の微細凹凸構造を持つ微細構造面を有し、
前記多層膜が有する複数の界面と、前記多層膜及び前記透明基板の界面との間において、前記微細構造体及び前記多層膜の界面からの入射光に対する１つの界面での反射光の位相と、他の界面での反射光の位相との関係が、光干渉によって互いに打ち消し合う逆位相の関係を有する光反射防止構造を備えたことを特徴とする光学フィルタ。
【請求項２】
透明基板と、
前記透明基板上に設けられた多層膜と、
前記多層膜上に密着層を介在させて設けられた微細構造体と、を備え、
前記微細構造体は、その最表面からの入射光に対して前記多層膜及び前記微細構造体の界面での反射光の波長以下の微細凹凸構造を持つ微細構造面を有し、
前記多層膜内が有する複数の界面と、前記多層膜及び前記透明基板の界面との間において、前記密着層及び前記多層膜の界面からの入射光に対する１つの界面での反射光の位相と、他の界面での反射光の位相との関係が、光干渉によって互いに打ち消し合う逆位相の関係を有する光反射防止構造を備えたことを特徴とする光学フィルタ。
【請求項３】
前記微細構造体は、前記多層膜の外周端部を覆って前記透明基板上に達するまで延設されたことを特徴とする請求項１又は２に記載の光学フィルタ。
【請求項４】
前記微細構造体と前記多層膜の最表層との屈折率差が０．１以下であることを特徴とする請求項１に記載の光学フィルタ。
【請求項５】
前記微細構造体と前記密着層との屈折率差が０．１以下であり、前記密着層と前記多層膜の最表層との屈折率差が０．１以下であることを特徴とする請求項２に記載の光学フィルタ。
【請求項６】
前記光反射防止構造は、前記透明基板の両面に設けられたことを特徴とする請求項１乃至５のいずれか１項に記載の光学フィルタ。
【請求項７】
透明基板上に、多層薄膜と、可視光波長以下のピッチ有する微細構造体とをこの順に備え、
前記多層薄膜は、前記多層薄膜の最表層と前記微細構造体との界面以外の、他の全ての界面における反射が光干渉効果により総体的に相殺される光反射防止構造を形成したことを特徴とする光学フィルタ。
【請求項８】
透明基板上に、多層薄膜と、可視光波長以下のピッチ有する微細構造体とをこの順に備え、
前記多層薄膜と前記微細構造体との間に密着層が配置され、
前記多層薄膜は、前記多層薄膜の最表層と前記密着層との界面以外の、他の全ての界面における反射が光干渉効果により総体的に相殺される光反射防止構造を形成したことを特徴とする光学フィルタ。
【請求項９】
前記光反射防止構造を備えたＮＤフィルタであることを特徴とする請求項１乃至８のいずれか１項に記載の光学フィルタ。
【請求項１０】
請求項１乃至９のいずれか１項に記載の光学フィルタを光が通過する経路に配置して光量を調整することを特徴とする光量調整装置。
【請求項１１】
請求項１乃至９のいずれか１項に記載の光学フィルタを用いて光量を調整することを特徴とする光学装置。
【発明の詳細な説明】
【技術分野】
【０００１】
本発明は、反射低減機能を発現する光反射防止構造を備えた光学フィルタ、及びこの光学フィルタを備えた光量調整装置並びに光学装置に関する。
【背景技術】
【０００２】
各種様々な用途で使用されている光学フィルタは、フィルタ自身の反射に起因した問題を抱えていることが多い。例えば、撮像光学系などで使用される光学フィルタでは、フィルタを透過した光の一部が、他の部材によって反射され、光学フィルタの光出射面から、再び光学フィルタに入射される現象が起きる場合がある。
【０００３】
このような場合に、光学フィルタがこの入射光の波長領域に反射率を持っていると、再度光を反射してしまい、これに起因した不具合を発生させることがある。従って、光学フィルタにおける反射防止機能の更なる強化が強く望まれている。
【０００４】
ところで、反射低減策としては次のような方法が知られている。特許文献１では、例えばＳｉＯ２、ＴｉＯ２等の異なる材料からなる屈折率の異なる数種類の薄膜を積層して多層膜タイプの反射防止膜とし、任意の波長領域の反射率を抑制する方法が提案されている。
【０００５】
また、特許文献２には、光学フィルタの１つであるＮＤ（Ｎｅｕｔｒａｌ  Ｄｅｎｓｉｔｙ）フィルタに微細構造体を用いることで反射低減を図る方法が開示されている。
【先行技術文献】
【特許文献】
【０００６】
【特許文献１】特開平８−０７５９０２号公報
【特許文献２】特開２００９−１２２２１６号公報
【発明の概要】
【発明が解決しようとする課題】
【０００７】
しかしながら、特許文献１で示されたような多層膜のみで構成された反射防止膜の場合には、例えば、可視波長領域全域など、比較的広い波長領域にわたって反射率を低減するには、多層膜を構成する薄膜材料として使用できる材料が限定されているため、相当の層数を必要としたり、設計が複雑になってしまったりする問題がある。
【０００８】
また、特許文献２で示されている、サブミクロンピッチで形成された微細構造体を光学フィルタの反射防止構造体として、光学膜と組合せて使用する場合は、特許文献１で示した多層膜構成の場合よりも、反射防止の波長領域を拡げることが比較的容易であり、さらに、反射率の低減も容易である。しかしながら、反射防止効果を発現する微細構造体と多層膜とを単純に組合せて配置することだけでは、光学フィルタ総体として最適な反射防止効果を得ることは大変難しい。
【０００９】
本発明は、優れた光反射防止効果を有する光学フィルタ及び光量調整装置並びに光学装置を提供するものである。
【課題を解決するための手段】
【００１０】
本発明の光学フィルタは、透明基板と、前記透明基板上に設けられた多層膜と、前記多層膜上に設けられた微細構造体と、を備え、前記微細構造体は、その最表面からの入射光に対して前記多層膜及び前記微細構造体の界面での反射光の波長以下の微細凹凸構造を持つ微細構造面を有し、前記多層膜が有する複数の界面と、前記多層膜及び前記透明基板の界面との間において、前記微細構造体及び前記多層膜の界面からの入射光に対する１つの界面での反射光の位相と、他の界面での反射光の位相との関係が、光干渉によって互いに打ち消し合う逆位相の関係を有する光反射防止構造を備えたことを特徴とする。
かかる本発明の態様によれば、多層膜が有する界面、及び多層膜と透明基板との界面において、反射光が光干渉によって互いに打ち消し合う逆位相の関係を有する光反射防止構造を有するため、優れた光反射防止効果が得られる。
【００１１】
また、本発明の光学フィルタは、透明基板と、前記透明基板上に設けられた多層膜と、前記多層膜上に密着層を介在させて設けられた微細構造体と、を備え、前記微細構造体は、その最表面からの入射光に対して前記多層膜及び前記微細構造体の界面での反射光の波長以下の微細凹凸構造を持つ微細構造面を有し、前記多層膜内が有する複数の界面と、前記多層膜及び前記透明基板の界面との間において、前記密着層及び前記多層膜の界面からの入射光に対する１つの界面での反射光の位相と、他の界面での反射光の位相との関係が、光干渉によって互いに打ち消し合う逆位相の関係を有する光反射防止構造を備えたことを特徴とする。
かかる本発明の態様によれば、多層膜が有する界面、及び多層膜と透明基板との界面、或は密着層と多層膜との界面において、反射光が光干渉によって互いに打ち消し合う逆位相の関係を有する光反射防止構造を有するため、優れた光反射防止効果が得られる。
【００１２】
上記本発明では、前記微細構造体は、前記多層膜の外周端部を覆って前記透明基板上に達するまで延設されたことを特徴としてもよい。
かかる本発明の態様によれば、微細構造体が多層膜の保護膜としての役割を果たす。
【００１３】
また、上記本発明では、前記微細構造体と前記多層膜の最表層との屈折率差が０．１以下であることを特徴としてもよい。
かかる本発明の態様によれば、より有効な光反射防止構造となる。
【００１４】
また、上記本発明では、前記微細構造体と前記密着層との屈折率差が０．１以下であり、前記密着層と前記多層膜の最表層との屈折率差が０．１以下であることを特徴としてもよい。
かかる本発明の態様によれば、より有効な光反射防止構造となる。
【００１５】
また、上記本発明では、前記光反射防止構造は、前記透明基板の両面に設けられたことを特徴としてもよい。
かかる本発明の態様によれば、より有効な光反射防止構造となる。
【００１６】
なお、本発明の光学フィルタは、透明基板上に、多層薄膜と、可視光波長以下のピッチ有する微細構造体とをこの順に備え、前記多層薄膜は、前記多層薄膜の最表層と前記微細構造体との界面以外の、他の全ての界面における反射が光干渉効果により総体的に相殺される光反射防止構造を形成したことを特徴としてもよい。
かかる本発明の態様によれば、優れた光反射防止効果を有する光学フィルタを実現できる。
【００１７】
また、本発明の光学フィルタは、透明基板上に、多層薄膜と、可視光波長以下のピッチ有する微細構造体とをこの順に備え、前記多層薄膜と前記微細構造体との間に密着層が配置され、前記多層薄膜は、前記多層薄膜の最表層と前記密着層との界面以外の、他の全ての界面における反射が光干渉効果により総体的に相殺される光反射防止構造を形成したことを特徴としてもよい。
かかる本発明の態様によれば、多層薄膜と微細構造体との密着性が十分に確保され、且つ優れた光反射防止効果を有する光学フィルタを実現できる。
【００１８】
さらに、上記本発明では、前記光反射防止構造を備えたＮＤフィルタを広く対象としてもよいし、上記光学フィルタを光が通過する経路に配置して光量を調整する光量調整装置や、上記光学フィルタを用いて光量を調整するカメラ等の光学装置を広く対象としてもよい。
かかる本発明の態様によれば、光学特性を向上したＮＤフィルタ、光量調整装置、光学装置を実現できる。
【発明の効果】
【００１９】
本発明によれば、優れた光反射防止効果を有する光学フィルタ及び光量調整装置並びに光学装置を実現できる。
【図面の簡単な説明】
【００２０】
【図１】本実施形態に記載の本発明の概念の説明図。
【図２】本実施例１に記載の光学フィルタの断面図。
【図３】本実施例１、３に記載の光学膜の膜構成図。
【図４】本実施例１で作製された光学フィルタの分光反射特性図。
【図５】本比較例に記載の光学フィルタの膜構成図。
【図６】本比較例で作製された光学フィルタの分光反射特性図。
【図７】本実施例１、及び比較例で作製された光学フィルタの分光透過特性図。
【図８】本実施例３に記載の光学フィルタの構成例の説明図。
【図９】本実施例３に記載の光学フィルタの膜構成図。
【図１０】本実施例４に記載の光量絞り装置の説明図。
【図１１】本実施例４における撮像光学系の説明図。
【発明を実施するための形態】
【００２１】
以下、本発明を実施の形態に基づいて詳細に説明する。
本発明にかかる光学フィルタは、光透過性を有する透明基板と、反射低減効果を発現する微細構造体と、所定の光学特性を発現する多層薄膜（多層膜）である光学膜とを有し、少なくとも微細構造体と多層薄膜とで光反射防止構造が形成され、この光反射防止構造においては、詳細は後述するが、多層膜と微細構造体との界面で反射する反射光の位相と、多層膜が有する複数の界面、及び多層膜及び透明基板の界面を含む各界面で反射する反射光の位相との関係が、光干渉によって打ち消し合う逆位相の関係となる構造を有する。
【００２２】
透明基板としては、光学フィルタの基板としての強度や光学特性を有するものであり、各種の光学膜や、反射防止構造体の形成用の基体として機能可能であるものが利用される。このような基板としては、Ｂ２７０ｉやＤ２６３Ｔｅｃｏ、ＢＫ７などガラス系の材料からなる基板、またはＰＥＴ（ポリエチレンテレフタレート）、ＰＥＮ（ポリエチレンナフタレート）、ＰＥＳ（ポリエーテルサルホン）、ＰＣ（ポリカーボネート）、ＰＯ（ポリオレフィン）、ＰＩ（ポリイミド）、ＰＭＭＡ（ポリメチルメタクリレート）、及びＴＡＣ（トリアセチルセルロース）等から選択した樹脂材料からなる基板を用いることができる。また、ガラス基板と樹脂層との複合材料からなる基板や、有機材と無機材を混合させた有機無機ハイブリッド基板を用いることもできる。
【００２３】
また、多層薄膜により構成される光学膜は所望の光学特性を形成する膜であれば良く、例えば可視波長領域の光量を調整するＮＤ膜や、カメラなどに用いられ近赤外波長領域の光を低減するＩＲカット膜やＵＶＩＲカット膜などが挙げられる。これらの光学膜の形成方法としては、真空蒸着法やゾルゲル法など各種の成膜手法を選択することができ、光学膜の種類や、生産性等を考慮し、適宜最適な手法を選択すれば良い。
【００２４】
また、このような光学膜を基板上に形成した後、フィルタの最表層に微細構造を形成する。本発明における微細構造体は、所望の光学フィルタの光学特性を得るために必要とされる反射防止機能を有するものであればよく、可視光の波長よりも短いピッチで配列された凹凸形状を有したものである。このような構造体の１種として、ランダムに形成された針状体及び柱状体等の突起、階段形状に微細に形成された凹凸構造の突出部または凹部によって、大気や隣接する媒体との屈折率差を低減したものが含まれても良く、目的に応じて構造や材料を任意に選択したものを用いることができる。
【００２５】
このような、基板を透過する光の波長よりも短い周期で配置された多数の突起や凹凸構造などからなる微細構造体であれば、熱ナノインプリント法や光ナノインプリント法などの方法を用いて再現性良く作製することができる。
【００２６】
さらに、本発明による構成の場合、微細構造体と光学膜との界面などが形成されるが、反射低減効果を期待した微細構造体を形成する場合、光学フィルタ総体としての反射を低減する為には、これら異なる物質間での界面反射も低減する必要がある。従って、界面を形成する２つの物質間の屈折率差を小さくすることが望ましい。
【００２７】
ここで、前述した光学膜は、光学膜の最表層と微細構造体との界面での反射を無視した、それ以外の界面からの光干渉により総体的に形成される反射を可能な限り小さくする積層構成とした。これは以下の理由からである。
【００２８】
まず、光学膜最表層と微細構造体との屈折率差を小さくすることで、この界面での反射を可能な限り低減し、微細構造体の反射低減効果を利用することで、媒質（空気）から光学膜最表層までの反射を理想的に低減する。
【００２９】
次に、光学膜における基板側に向かう最表層以降では、最表層と微細構造体との界面以外の界面の光干渉効果により反射を低減する。そして、これら２つの反射低減構成を組合せることにより、光学フィルタ総体としての反射を低減させる。
【００３０】
図１を例に、本発明の概念をさらに詳しく説明する。図１は３層構成の光学膜である反射防止膜を設けた光学フィルタを例として、本発明の概念を説明する為の概略図である。
【００３１】
図１（ａ）は基板１上に構成された３層の光学膜３ａである反射防止膜を備えた光学フィルタ４ａを表しており、図１（ｂ）は基板１上に構成された３層の光学膜３ｂに加え、最表層に反射低減効果を有する、低減する反射光の波長以下のサイズで構成された微細構造体３を配置した光学フィルタ４ｂを表している。
【００３２】
図１（ａ）では、反射低減効果を得るために、透過光Ｔに対する各界面での反射光Ａ１、Ａ２、Ａ３、Ａ４の位相を調整し、これらの合成波である光学フィルタ４ａ総体としての反射光Ｒａの強度を低減している。
【００３３】
これに対し、本発明の概念を表した図１（ｂ）でも同様に、反射低減効果を得るために、透過光Ｔに対する各界面での反射光Ｂ１、Ｂ２、Ｂ３、Ｂ４の位相を調整して、光学フィルタ４ｂ総体としての反射光Ｒｂの強度を低減する。なお、微細構造体３と光学膜２ｂの最表層との界面の反射光Ｂ１は、微細構造体３の反射低減効果により、他界面との位相を調整する以前に強度が十分に低減している。
【００３４】
従って、逆にＢ１の位相を調整しても、他界面での反射光を低減する効果を得ることは殆ど期待できず、微細構造体３と光学膜２ｂの最表層との界面での反射光Ｂ１を除いた、Ｂ２、Ｂ３、Ｂ４の位相を調整することでこれらの合成波である反射光を低減する。これに加え、既に強度が低減されているＢ１と合わせて、光学フィルタ４ｂ総体としての反射光Ｒｂの強度を低減する。
【００３５】
以上のように、図１（ａ）（ｂ）に基づき３層構成の光学膜を例に説明したが、積層数はこれに限らず、さらに多層化された場合であっても、同様の考え方で、光学フィルタ総体としての反射光を低減することが可能である。
【００３６】
つまりは、図１（ｃ）に示したように、基板１上にｎ層で構成された光学膜２ｃと微細構造体３との界面での反射光を除いた、光学膜２ｃにおける他の全ての界面における反射光、Ｃ２、Ｃ３・・・Ｃｎ−１、Ｃｎ、Ｃｎ＋１の合成波の強度を低減するように、それぞれの反射光の位相を調整することで、光学フィルタ４ｃ総体としての反射光Ｒｃの強度を低減することができる。
【００３７】
以上のように、筆者らは、多層構成の光学膜で形成される光学フィルタにおいて、全ての界面の中で、最表層と、空気などの最表層との屈折率差が大きい入射媒質との界面での反射が、光学フィルタ総体としての反射に与える影響が最も大きい為、この部分での反射強度を十分に低減し、さらに光学膜における他の全ての界面での反射光の強度を相殺させるように位相を適宜調整する構成とすることで、光学フィルタ総体としての反射を著しく低減させることが可能である点を見出した。
【００３８】
以下、本発明の光学フィルタについて実施例に基づいて説明する。
（実施例１）
多層薄膜により構成された、光量調整用の光学膜であるＮＤ膜に、反射低減効果を発現する微細構造体を設け作製したＮＤフィルタの実施例について、以下に詳しく記載する。
【００３９】
近年における固体撮像素子の高感度化、高精細化等に伴う、撮影装置の絞りのハンチング現象や光の回折現象の対策として、真空成膜法などにより多層薄膜を透明基板に形成し作製されたＮＤフィルタが用いることができる。
【００４０】
このようなフィルタについて、図２に示すように、ＮＤ膜１１上に微細構造体１２を配置し、ＮＤフィルタ１３を形成した。図２に示す構成において、厚さ１．０ｍｍの透明なガラスであるＢ２７０ガラスを基板１０として、この基板１０上にＮＤ膜１１を形成し、この上に微細構造体１２を形成した。
【００４１】
本実施例のような光学フィルタであるＮＤフィルタ１３に用いる基板の光学特性としては、可視光波長領域における全光線透過率８９％以上が好ましく、９１％以上がさらに好ましい。
【００４２】
最初に、基板１０の片面側に、真空蒸着法により複数の薄膜を積層したＮＤ膜１１を形成した。真空蒸着法は、膜厚を比較的に容易に制御でき、かつ可視光波長領域において散乱が非常に小さく、分光透過率の波長依存性を小さい値に制御することが可能な利点を有している。しかし、真空蒸着法に限定されず、スパッタリング法、ＩＡＤ法、ＩＢＳ法、イオンプレーティング法、クラスタ蒸着法等の成膜方法においても成膜が可能であり、目的や条件等を考慮し、最も適当な成膜方法を選択すればよい。
【００４３】
ＮＤ膜１１を構成する薄膜材料として、ＳｉＯ２やＡｌ２Ｏ３などの誘電体層と、Ｔｉ、Ｎｂ、Ｔａ、Ｚｒ、Ｎｉ、Ｃｒ、Ｗ、Ｍｏ、Ａｕ、Ａｇ、Ｃｕ、Ｍｇ、Ａｌなどの金属単体、またはこれらの合金や金属化合物により構成された光吸収層に加え、最表層の反射低減を目的として、比較的屈折率が低く環境性にも優れるＭｇＦ２などを用いることが可能であるが、本実施例では図３で示すような積層構造とした。
【００４４】
ここで、ＮＤ膜１１の最表層は本実施例１ではＳｉＯ２層としたが、これに限らず、先に挙げたＭｇＦ２やＳｉＯ２に加え、例えばＡｌ２Ｏ３や、ＳｉＯなど酸価を変えたもの、ＳｉＮなど、ＳｉやＡｌ、Ｍｇの金属化合物や、これらを混合させた層を適宜選択することが可能である。同様にＴｉ、Ｎｂ、Ｔａ、Ｚｒ、Ｎｉ、Ｃｒ、Ｗ、Ｍｏ、Ａｕ、Ａｇ、Ｃｕなどの金属化合物であっても良い。
【００４５】
ここで、このようなＮＤ膜１１の膜構成において、本実施例では、微細構造体１２と多層膜であるＮＤ膜１１の最表層となるＳｉＯ２層との界面での反射を無視し、それ以外の界面での反射を光干渉効果により相殺させることで、それ以外の界面での総体的な反射を可能な限り小さくする膜構成とした。
【００４６】
つまりは、ＮＤ膜１１内で形成される界面と、ＮＤ膜１１及び透明基板１０の界面とのうち、微細構造体１２及びＮＤ膜１１の界面からの入射光に対する１つの界面での反射光の位相と他の界面での反射光の位相とが、光干渉によって互いに打ち消し合う逆位相の関係を有する構成とした。
【００４７】
ここで、反射低減の観点からＮＤ膜１１の最表層であるＳｉＯ２層と微細構造体１２との屈折率差をそれぞれ０．１以下となるように構成した。波長５４０ｎｍのおける屈折率を例に取ると、微細構造体の屈折率は１．４２、ＮＤ膜１１の最表層であるＳｉＯ２層の屈折率は１．４６であり、ＮＤ膜１１と微細構造体１２と界面での屈折率差は０．０４となる構成とした。
【００４８】
このように、隣接した、異なる物質間界面での屈折率差を０．１以下にすることで、この界面での反射を著しく低減することが可能であり、より好ましくは本例のように０．０５以下となるように構成する。
【００４９】
以上のように作製されたＮＤ膜１１上に微細構造体１２を形成した。微細構造体に関しては様々な作製方法が提案されているが、本実施例ではＵＶ（紫外線）硬化樹脂を用いた光ナノインプリント法を選択した。
【００５０】
ここで、ＮＤ膜１１と微細構造体１２との密着性を向上させる為、プライマー処理を行い、ＮＤ膜１１と微細構造体１２との間との間に密着層を設けることもできる。このようなプライマー液として、シランカップリング剤をベースに、ＩＰＡや硝酸等を適量加えたものなどを用いることが可能であり、ＰＴＦＥフィルタを介し基板上に滴下し、スピンコート法などにより極薄膜となるように塗工した後、乾燥処理を行うことで、密着層を形成することも可能である。
【００５１】
本実施例における微細構造体１２は、突起構造を周期的に配置したピラーアレイ状とし、少なくてもＮＤ膜として必要される可視波長領域の光の反射率は低減できる構造となるように、可視波長の４００ｎｍ以下となる、２５０ｎｍ以下のピッチで、構造体は高さ５００ｎｍの釣鐘型のモス・アイ形状とした。
【００５２】
まずは、基板上にＵＶ硬化樹脂を０．２μｍのＰＴＦＥ（ポリテトラフルオロエチレン）フィルタを介し適量滴下した後、スピンコート法により所定の膜厚となるように基板全面にＵＶ硬化樹脂を塗工した。
【００５３】
その後、この基板に、樹脂の硬化収縮を加味し、前述の形状を反転させ設計されたホールアレイ形状に離型処理を施した石英モールドを押し当て、少しの時間この状態を保持した後、そのままの状態でＵＶ光を照射することで樹脂を硬化させ、前述のような形状を持つ微細構造体１２を作製した。
【００５４】
このようなＵＶ硬化樹脂は各種様々な材料を用いることができ、本実施例では反射低減の観点から屈折率の低いフッ素系のＵＶ硬化樹脂を用いたが、アクリル系のＵＶ硬化樹脂を使用しても良いし、インプリントのプロセスによっては、ＳＯＧなどの無機系材料や、有機無機ハイブリッドタイプの材料を使用することも可能である。
【００５５】
ここで、ＮＤフィルタのように可視波長全域に吸収を持つフィルタの場合、紫外域にも吸収を持っている場合が多い。従って、使用するＵＶ光の波長によっては、フィルタの基板側から光を照射した場合、ＮＤフィルタがその光の少なくとも一部を吸収してしまい、十分な光が樹脂まで届かない場合がある。従って、そのような場合はモールド側からＵＶ光を照射する必要があり、必要なＵＶ光の波長を十分に透過する材質のモールドを選択する必要がある。
【００５６】
以上によって作製されたＮＤフィルタ１３の分光反射率特性を（株）日立ハイテクノロジーズ社製の分光光度計Ｕ４１００を用い測定した結果が図４である。可視波長領域における反射率が０．１％以下になった。以上より、本実施例１で作製された光学フィルタは非常に低い反射率を実現できた。
【００５７】
（比較例）
実施例１で作製された光学フィルタと略同様の構成で、ＮＤ膜のみでの反射特性を最適化した膜構成に変え作製した比較例について、以下に詳細を記載する。
本比較例におけるＮＤフィルタは、本実施例１と同様に図２に示す構成のように、ＮＤ膜２１の上部に微細構造体２２を形成した。図２に示す構成において、厚さ１．０ｍｍのＢＫ−７ガラスを基板２０として、この基板２０上にＮＤ膜２１を形成し、この上に微細構造体２２を形成した。
【００５８】
最初に、基板２０の片面側に、真空蒸着法により複数の薄膜を積層したＮＤ膜２１を形成した。ＮＤ膜２１を構成する薄膜材料として、本実施例では図５で示すような積層構造とした。また、成膜レート等の成膜プロセスの諸条件は、可能な限り実施例１と同様に調整した。
【００５９】
ここで、このようなＮＤ膜２１の膜構成において、本実施例では、基板２０を含んだＮＤ膜２１としての総体的な反射を可能な限り小さくする膜構成とし、同様の理由からＮＤ膜２１の最表層は屈折率が低く、最表層として最も安定的に反射を低減可能なＭｇＦ２を選択した。
【００６０】
このように作製されたＮＤ膜２１上に、ＵＶ硬化樹脂を用いた光ナノインプリント法を用い、微細構造体２２を形成した。
【００６１】
ここで、反射低減の観点からＮＤ膜２１の最表層であるＭｇＦ２層と微細構造体２２との屈折率差をそれぞれ０．１以下となるように構成した。波長５４０ｎｍのおける屈折率を例に取ると、微細構造体の屈折率は１．４２、ＭｇＦ２層の屈折率は１．３８であり、本実施例においては、ＮＤ膜２１と微細構造体２２と界面での屈折率差は０．０４であり、屈折率差が０．０５以下となる構成とした。
【００６２】
本実施例における微細構造体２２は、突起構造を周期的に配置したピラーアレイ状とし、少なくてもＮＤ膜として必要される可視波長領域の光の反射率は低減できる構造となるように、可視波長の４００ｎｍ以下となる、２５０ｎｍ以下のピッチで、構造体は高さ５００ｎｍの釣鐘型のモス・アイ形状とした。
【００６３】
まずは、基板上にＵＶ硬化樹脂を０．２μｍのＰＴＦＥ（ポリテトラフルオロエチレン）フィルタを介し適量滴下した後、スピンコート法により所定の膜厚となるように基板全面にＵＶ硬化樹脂を塗工した。
【００６４】
その後、この基板に、樹脂の硬化収縮を加味し、前述の形状を反転させ設計されたホールアレイ形状に離型処理を施した石英モールドを押し当て、少しの時間この状態を保持した後、そのままの状態でＵＶ光を照射することで樹脂を硬化させ、前述のような形状を持つ微細構造体２２を作製した。
【００６５】
このようなＵＶ硬化樹脂は各種様々な材料を用いることが可能であるが、本比較例では実施例１と同じ、フッ素系のＵＶ硬化樹脂を使用した。
【００６６】
以上によって作製されたＮＤフィルタ２３の分光反射率特性を（株）日立ハイテクノロジーズ社製の分光光度計Ｕ４１００を用い測定した結果が図６中の比較例サンプル（１）である。可視波長領域における反射率は２．９％以下になった。
【００６７】
また、同様の構成で微細構造体２２を形成しない、基板２０と光学膜２１のみで構成されたフィルタについて同様の測定を行った結果が図６中の比較例サンプル（２）であり、可視波長域における反射率は０．４％以下になった。
【００６８】
ここで、比較例で作製したこれら２つのフィルタと、実施例１で作製されたフィルタの透過特性を比較した結果が図７であり、３サンプルでほぼ同じ分光透過特性を得られていることが分かる。
【００６９】
本比較例では、ＮＤ膜のみでの反射特性を低減する膜構成としたことで、微細構造体を形成しない比較例サンプル（２）の方が、微細構造体を形成した比較例サンプル（１）よりも可視波長域での反射率が小さい結果となった。
【００７０】
以上より、本比較例で作製されたサンプルと実施例１で作製されたサンプルを比較したところ、反射低減の観点から最適化された実施例１の構成の方が、より反射率が低い結果となった。
【００７１】
（実施例２）
本実施例１では、微細構造体を備えたＮＤフィルタについて述べたが、この他の光学フィルタにおいても、同様の効果を得ることが可能である。例えば、ＩＲ（赤外線）カットフィルタ、ＵＶ（紫外線）カットフィルタ、ＵＶＩＲカットフィルタ、カラーフィルタ、蛍光フィルタ、その他のバンドパスフィルタやエッジフィルタなどへ適用できる。
【００７２】
これらの光学膜上に反射防止効果を発現する微細構造体を形成し、微細構造体との界面層と微細構造体との屈折率差を小さく構成し、更に各光学膜は、光学膜の最表層と微細構造体との界面での反射を無視した、それ以外の界面からの光干渉効果により形成される反射を可能な限り小さくする積層構成とすることで、光学フィルタ総体として非常に低い反射特性を得ることが可能である。
【００７３】
（実施例３）
実施例１のような構成の光学フィルタにおいて、基板の両面に光学膜と微細構造体を構成した例や、光学膜全体を微細構造体で覆った例、更には界面の一部に密着層を挿入した例など、他の構成例について以下に説明する。
【００７４】
１つ目として、図８（ａ）に示す構成のように、基板の両面に多層薄膜により構成されたＮＤ膜を形成し、それぞれのＮＤ膜上に反射低減効果を発現する微細構造体を形成した構成例を記す。
【００７５】
図８（ａ）に示す構成のように、透明なガラスである厚さ１．０ｍｍのＢ２７０ｉガラスを基板３０として、この基板３０の片面側にＮＤ膜３１と微細構造体３３を、基板３０のもう一方の面側にＮＤ膜３２と微細構造体３４をそれぞれ形成した。
【００７６】
最初に、基板３０の片面側に、真空蒸着法により複数の薄膜を積層したＮＤ膜３１を形成した後、基板の表裏を変え、もう一方の面に同様にＮＤ膜３２を形成した。ＮＤ膜３１、３２は、本実施例３では全く同じ層構成、成膜条件で形成したが、これに限る必要はない。
【００７７】
ここで、基板両面の各々において、実施例１と同様に、ＮＤ膜３１、３２のそれぞれで最表層となるＳｉＯ２層と微細構造体３３、３４との界面での反射を無視した、それ以外の界面での反射を光干渉効果により相殺させることで、それ以外の界面での総体的な反射を可能な限り小さくする、図９のような膜構成とした。
【００７８】
つまりは、ＮＤ膜３１内で形成される界面と、ＮＤ膜３１及び透明基板３０の界面とのうち、微細構造体３３及びＮＤ膜３１の界面からの入射光に対する１つの界面での反射光の位相と他の界面での反射光の位相とが、光干渉によって互いに打ち消し合う逆位相の関係を有する構成となっており、同様にＮＤ膜３２内で形成される界面と、ＮＤ膜３２及び透明基板３０の界面とのうち、微細構造体３４及びＮＤ膜３２の界面からの入射光に対する１つの界面での反射光の位相と他の界面での反射光の位相とが、光干渉によって互いに打ち消し合う逆位相の関係を有する構成とした。
【００７９】
また、本実施例における微細構造体３３、３４は、突起構造を周期的に配置したピラーアレイ状とし、少なくてもＮＤ膜として必要される可視波長領域の光の反射率は低減できる構造となるように、可視波長の４００ｎｍ以下となる、２５０ｎｍ以下のピッチで、構造体は高さ５００ｎｍの釣鐘型のモス・アイ形状とした。
【００８０】
光学膜作製後、光学膜上にＵＶ硬化樹脂を０．２μｍのＰＴＦＥフィルタを介し適量滴下した後、スピンコート法により所定の膜厚となるように全面にＵＶ硬化樹脂を塗工し、基板の表裏を変え、基板裏面にも同様にＵＶ硬化樹脂を塗工した。
【００８１】
その後、光ナノインプリント法により基板両面を同時にインプリントすることで微細構造体３３、３４を作製した。このようなＵＶ硬化樹脂は各種様々な材料を用いることができるが、本実施例３ではフッ素系のＵＶ硬化樹脂を使用した。
【００８２】
ここで、ＮＤ膜３１、３２と微細構造体３３、３４との密着性を向上させる為、ＮＤ膜３１と微細構造体３３との間、またはＮＤ膜３２と微細構造体３４との間、もしくはその両方の界面に密着層を設けることも可能である。
【００８３】
また、反射低減の観点からＮＤ膜３１の最表層であるＳｉＯ２層と微細構造体３３、及びＮＤ膜３２の最表層であるＳｉＯ２層と微細構造体３４との屈折率差をそれぞれ０．１以下となるように構成した。波長５４０ｎｍのおける屈折率を例に取ると、微細構造体の屈折率は１．４２、ＳｉＯ２層の屈折率は１．４６であり、反射低減の観点から、ＮＤ膜３１の最表層であるＳｉＯ２層と微細構造体３３、さらにＮＤ膜３２の最表層であるＳｉＯ２層と微細構造体３４の屈折率差はそれぞれ０．０４で、それぞれで屈折率差が０．０５以下となるに構成した。
【００８４】
２つ目として、図８（ｂ）に示すような、光学膜全体を覆うように微細構造体を構成した例を記す。図８（ｂ）に示す構成のように、多層薄膜により構成されたＮＤ膜４１上に密着層４３を形成し、反射低減効果を発現する微細構造体４２を設けたＮＤフィルタ４４を作製した。
【００８５】
図８（ｂ）に示す構成において、透明な厚さ０．０７５ｍｍのＰＥＴフィルムを基板４０とし、基板４０の片面側に、真空蒸着法により複数の薄膜を積層したＮＤ膜４１を形成した。ここで、成膜エリアを限定する為に、マスク蒸着を行った。本実施例３のＮＤ膜４１は図３で示すような膜構成とした。
【００８６】
ここで、実施例１と同様に、ＮＤ膜４１は、ＮＤ膜４１の最表層となるＳｉＯ２層と密着層４３との界面での反射を無視した、それ以外の界面での反射を光干渉効果により相殺させることで、それ以外の界面での総体的な反射を可能な限り小さくする膜構成とした。
【００８７】
つまりは、ＮＤ膜４１内で形成される界面と、ＮＤ膜４１及び透明基板４０の界面とのうち、密着層４３及びＮＤ膜４１の界面からの入射光に対する１つの界面での反射光の位相と他の界面での反射光の位相とが、光干渉によって互いに打ち消し合う逆位相の関係を有する構成とした。
【００８８】
次に、ＮＤ膜４１と微細構造体４２との密着性を向上させる為、プライマー処理を行い、ＮＤ膜４１と微細構造体４２との間との間に密着層４３を設けた。このようなプライマー液として、シランカップリング剤をベースに、ＩＰＡや硝酸等を適量加え、さらに密着力を強化する目的で、ＴＥＯＳを加えたものを用いた。
【００８９】
これを、０．２μｍのＰＴＦＥフィルタを介し基板上に滴下し、スピンコートにより極薄膜となるように塗工した後、所定の条件で乾燥処理を行い、密着層を形成する。ここで、下地となる光学膜に悪影響を与えない範囲であれば、プライマー液をより均一に塗工する為に、プライマー液塗工前に、ＵＶオゾンなどによる親水化処理を施しても良い。
【００９０】
また、このようなプロセスによる塗工を行った場合、光学膜が形成されていない基板部分にも密着層が形成されるが、これが問題となる場合は、マスキングを施したり、プロセスをインクジェット法やグラビア法、マイクロコンタクトプリント法などに変えたりして、塗工領域を制限し密着層を形成すれば良い。
【００９１】
このように作製された、密着層４３が形成されたＮＤ膜４１の、断面を含む全てを覆う領域に微細構造体４２を形成した。このような微細構造体の形成にはＵＶ硬化樹脂を用いた光ナノインプリント法を用いた。
【００９２】
微細構造体４２は、突起構造を周期的に配置したピラーアレイ状とし、少なくてもＮＤ膜として必要される可視波長領域の光の反射率は低減できる構造となるように、可視波長の４００ｎｍ以下となる、２５０ｎｍ以下のピッチで、構造体は高さ５００ｎｍの釣鐘型のモス・アイ形状とした。
【００９３】
まずは、基板上にＵＶ硬化樹脂を０．２μｍのＰＴＦＥフィルタを介し適量滴下した後、スピンコート法により所定の膜厚となるように基板全面にＵＶ硬化樹脂を塗工した。その後、光ナノインプリント法により微細構造体４２を作製した。このようなＵＶ硬化樹脂は各種様々な材料を用いることができるが、本実施例ではフッ素系のＵＶ硬化樹脂を使用した。
【００９４】
ここで、反射低減の観点から、塗工後の硬化した密着層４３の屈折率を調整し、密着層４３と隣接する微細構造体４２、及び密着層４３とＮＤ膜４１の最表層であるＳｉＯ２層との屈折率差をそれぞれ０．１以下となるように構成した。波長５４０ｎｍのおける屈折率を例に取ると、微細構造体の屈折率は１．４２、密着層の屈折率は１．４２、ＳｉＯ２層の屈折率は１．４６であり、本例においては、密着層４３と微細構造体４２との屈折率差は０．０であり、密着層とＳｉＯ２層との屈折率差は０．０４となる構成とした。
【００９５】
また、このような密着層は、基板とＮＤ膜との界面に挿入されても良いし、基板とＮＤ膜との界面、及びＮＤ膜と微細構造体との界面など、２つ以上の界面に挿入されても良い。
【００９６】
以上のように、光学膜全体を微細構造体で覆う構造とすることで、湿度や温度など周囲雰囲気からの影響を受け、形成された光学膜の一部が酸化したり、吸水することで光学特性が変化したりするのを大幅に低減することが可能であり、例えば本実施例３におけるＮＤ膜４１など、特に反射低減効果を有する光学膜においては、反射率の増加を抑制することができる。
【００９７】
（実施例４）
図１０に光量絞り装置を示す。次に、本実施例１で作製したＮＤフィルタを備える光量絞り装置を光学装置（ビデオカメラ）に適用した実施例について図１０を用いて説明する。
【００９８】
ビデオカメラあるいはデジタルスチルカメラ等の撮影系に使用するに適した光量絞り装置の絞りは、ＣＣＤやＣＭＯＳセンサと言った固体撮像素子への入射光量を制御するために設けられているものである。被写界が明るくなるにつれ、絞り羽根５１を制御し、より小さく絞り込まれていく構造になっている。
【００９９】
このとき、小絞り状態時に発生する像性能の劣化に対する対策として、絞りの近傍にＮＤフィルタ５４を配置し、被写界の明るさが同一であっても、絞りの開口をより大きくできる構造にしている。入射光がこの光量絞り装置５３を通過し、固体撮像素子（不図示）に到達することで電気的な信号に変換され画像が形成される。
【０１００】
また、図１１において、６１はレンズユニット６１Ａ〜６１Ｄを有する撮影光学系である。６２はＣＣＤ等の固体撮像素子であり、撮影光学系６１によって形成される光線ａ、ｂの像を受光し、電気信号に変換する。６３は光学ローパスフィルタである。撮影光学系６１は、図１１に示したＮＤフィルタ６４、絞り羽根６５、６６、地板６７で構成される光量絞り装置を有している。
【０１０１】
以上の実施例の構成によれば、解像度低下の少ないＮＤフィルタを提供することができる。ＮＤフィルタ６４に本実施例１で作製した微細構造体を備えたＮＤフィルタを用いたものは、低反射特性に優れていた。
【０１０２】
これにより作製された光量絞り装置は、フィルタの反射に起因したゴーストなどの不具合を著しく低減することができる。
【０１０３】
これに限らず、他の光学装置であっても、実施例１や実施例２、３のような光学フィルタを用いることで、フィルタの反射に起因した装置上の不具合を著しく低減することが可能である。
【符号の説明】
【０１０４】
１、１０、２０、３０、４０．基板
２ａ、２ｂ、２ｃ．光学膜
３、１２、２２、３３、３４、４２．微細構造体
４ａ、４ｂ、４ｃ、１３、２３、３５、４４．光学フィルタ
１１、２１、３１、３２、４１．ＮＤ膜
４３．密着層
５１．絞り羽根
５２．絞り羽根支持板
５３．光量絞り装置
５４．ＮＤフィルタ
６１．撮影光学系
６２．固体撮像素子
６３．光学ローパスフィルタ
６４．ＮＤフィルタ
６５、６６．絞り羽根
６７．地板
【図１】
2017227774.tif 000003
【図２】
2017227774.tif 000004
【図３】
2017227774.tif 000005
【図４】
2017227774.tif 000006
【図５】
2017227774.tif 000007
【図６】
2017227774.tif 000008
【図７】
2017227774.tif 000009
【図８】
2017227774.tif 000010
【図９】
2017227774.tif 000011
【図１０】
2017227774.tif 000012
【図１１】
2017227774.tif 000013